(57)【要約】【課題】電気ヒータを用いる場合と比べてめっき鋼板等の被処理物を短時間で加熱して、黒色めっき鋼板等の生産効率を向上させることができる水蒸気処理方法を提供する。【解決手段】被処理物１を密閉容器１０中で水蒸気と接触させる水蒸気処理方法であって、被処理物１が内部に配置された密閉容器１０と、密閉容器１０と所定の間隔を空けて密閉容器１０を覆う外側容器１１との間で密閉容器１０をガスバーナ２４で加熱し、被処理物１を加熱する被処理物加熱工程と、被処理物加熱工程の後に、密閉容器１０内に水蒸気を導入し、水蒸気と、被処理物１とを接触させる水蒸気処理工程とを備える。【選択図】図２
2018172746.tif 000002
【特許請求の範囲】
【請求項１】
被処理物を密閉容器中で水蒸気と接触させる水蒸気処理方法であって、
前記被処理物が内部に配置された前記密閉容器と、当該密閉容器と所定の間隔を空けて当該密閉容器を覆う外側容器との間で当該密閉容器をガスバーナで加熱し、当該被処理物を加熱する被処理物加熱工程と、
前記被処理物加熱工程の後に、前記密閉容器内に水蒸気を導入し、当該水蒸気と、前記被処理物とを接触させる水蒸気処理工程と、を備える
ことを特徴とする、水蒸気処理方法。
【請求項２】
前記被処理物加熱工程において、前記密閉容器内の雰囲気ガスを前記密閉容器内で攪拌しつつ対流させることを特徴とする、
請求項１に記載の、水蒸気処理方法。
【請求項３】
前記被処理物加熱工程における前記密閉容器内の雰囲気ガスは、大気よりも露点が低いガスであることを特徴とする、
請求項１または２に記載の、水蒸気処理方法。
【請求項４】
前記被処理物加熱工程における前記密閉容器内の雰囲気ガスは、大気よりも酸素濃度が低いガス、または、窒素ガスであることを特徴とする、
請求項１乃至３のいずれか一項に記載の、水蒸気処理方法。
【請求項５】
被処理物を密閉容器中で水蒸気と接触させる水蒸気処理装置であって、
前記被処理物を内部に配置可能な密閉容器と、
前記密閉容器と所定の間隔を空けて当該密閉容器を覆う外側容器と、
前記密閉容器と前記外側容器との間に形成された空間内で当該密閉容器を加熱することにより、当該密閉容器内の雰囲気ガスを加熱して前記被処理物を加熱するガスバーナと、
前記密閉容器内に水蒸気を導入する水蒸気導入手段と、を備える
ことを特徴とする、水蒸気処理装置。
【発明の詳細な説明】
【技術分野】
【０００１】
本発明は、めっき鋼板等の被処理物に水蒸気処理を行う水蒸気処理方法および水蒸気処理装置に関する。
【背景技術】
【０００２】
建築物の屋根材や外装材、家電製品、自動車などの分野では、意匠性などの観点から黒色の外観を有する鋼板のニーズが高まっている。鋼板の表面を黒色化する方法としては、鋼板の表面に黒色塗料を塗布して黒色塗膜を形成する方法があるが、黒色塗膜を形成せずに、めっき鋼板の金属光沢および銀白色の色調を遮蔽して、めっき層そのものを酸化させて黒色化する方法が提案されている。例えば、特許文献１には、電気ヒータを備えた恒温器を用いて溶融Ａｌ、Ｍｇ含有Ｚｎめっき鋼板を加熱し、加熱されためっき鋼板を湿熱処理装置内に移して当該装置の内部で水蒸気と接触させて、黒色化した酸化皮膜を溶融Ａｌ、Ｍｇ含有Ｚｎめっき層に形成させる方法が記載されている。
【０００３】
以下、この明細書では、溶融Ａｌ、Ｍｇ含有Ｚｎめっき鋼板を、単に「めっき鋼板」とも言うことがある。また、溶融Ａｌ、Ｍｇ含有Ｚｎめっき鋼板の溶融Ａｌ、Ｍｇ含有Ｚｎめっき層を、単に「めっき層」ということがある。さらに、溶融Ａｌ、Ｍｇ含有Ｚｎめっき鋼板の溶融Ａｌ、Ｍｇ含有Ｚｎめっき層を黒色化するために、密閉容器の内部で溶融Ａｌ、Ｍｇ含有Ｚｎめっき鋼板に水蒸気を接触させることを、単に「水蒸気処理」ともいう。
【先行技術文献】
【特許文献】
【０００４】
【特許文献１】特許第５３３５１５９号公報
【発明の概要】
【発明が解決しようとする課題】
【０００５】
特許文献１に記載の方法では、電気ヒータを用いてめっき鋼板を加熱しているため、めっき鋼板を黒色化処理に適した温度に加熱するまでに長時間を要し、黒色めっき鋼板を効率よく生産することに難があった。
【０００６】
そこで、本願発明では、電気ヒータを用いる場合と比べてめっき鋼板等の被処理物を短時間で加熱して、黒色めっき鋼板等の生産効率を向上させることができる水蒸気処理方法および水蒸気処理装置を提供することを目的とする。
【課題を解決するための手段】
【０００７】
（１）被処理物を密閉容器中で水蒸気と接触させる水蒸気処理方法であって、前記被処理物が内部に配置された前記密閉容器と、当該密閉容器と所定の間隔を空けて当該密閉容器を覆う外側容器との間で当該密閉容器をガスバーナで加熱し、当該被処理物を加熱する被処理物加熱工程と、前記被処理物加熱工程の後に、前記密閉容器内に水蒸気を導入し、当該水蒸気と、前記被処理物とを接触させる水蒸気処理工程と、を備えることを特徴とする、水蒸気処理方法。
【０００８】
（２）前記被処理物加熱工程において、前記密閉容器内の雰囲気ガスを前記密閉容器内で攪拌しつつ対流させることを特徴とする、（１）に記載の、水蒸気処理方法。
【０００９】
（３）前記被処理物加熱工程における前記密閉容器内の雰囲気ガスは、大気よりも露点が低いガスであることを特徴とする、（１）または（２）に記載の、水蒸気処理方法。
【００１０】
（４）前記被処理物加熱工程における前記密閉容器内の雰囲気ガスは、大気よりも露点が低いガスであることを特徴とする、（１）乃至（３）のいずれか１つに記載の、水蒸気処理方法。
【００１１】
（５）被処理物を密閉容器中で水蒸気と接触させる水蒸気処理装置であって、前記被処理物を内部に配置可能な密閉容器と、前記密閉容器と所定の間隔を空けて当該密閉容器を覆う外側容器と、前記密閉容器と前記外側容器との間に形成された空間内で当該密閉容器を加熱することにより、当該密閉容器内の雰囲気ガスを加熱して前記被処理物を加熱するガスバーナと、前記密閉容器内に水蒸気を導入する水蒸気導入手段と、を備えることを特徴とする、水蒸気処理装置。
【００１２】
上記（１）、（５）の構成によれば、ガスバーナにより密閉容器が加熱され、密閉容器の加熱により密閉容器内の雰囲気ガスが加熱され、その加熱された雰囲気ガスが被処理物に接触することにより、被処理物が加熱される（被処理物加熱工程）。そして、その加熱された被処理物に水蒸気が接触することにより、水蒸気処理がなされる（水蒸気処理工程）。本構成では、被処理物を加熱するに際し、雰囲気ガスをガスバーナによって加熱するので、雰囲気ガスとの接触によって被処理物が水蒸気処理の種類（例えば黒色化処理）に応じて当該処理に適した温度となるように、雰囲気ガスを速やかに加熱することができる。詳しく説明すると、ガスバーナは、電気ヒータと比べて高い熱量を容易に発生させることができるため、電気ヒータと比べて、被処理物が例えば黒色化処理に適した温度となるように、雰囲気ガスを速やかに加熱することができる。したがって、電気ヒータを用いる場合と比べて、被処理物の黒色化にかかる時間を短縮することができる。また、ガスバーナにより密閉容器をその外側から加熱するので、密閉容器内の水蒸気がガスバーナと直接接触することが防止され、これにより、ガスバーナに腐食等の不具合が生じるのを防止することができる。
【００１３】
上記（２）の構成によれば、雰囲気ガスを撹拌しつつ対流させることにより、加熱された雰囲気ガスを被処理物の表面全体に行き渡らせることができるため、被処理物を効率よく短時間でムラ無く加熱することができ、しかも、被処理物の均一な加熱を行うことができる。
【００１４】
上記（３）の構成によれば、雰囲気ガスが大気よりも露点が低いガスであるので、被処理物加熱工程および水蒸気処理工程において、被処理物の表面に結露が生じるのをより良好に防止することができる。
【００１５】
上記（４）の構成によれば、雰囲気ガスが大気よりも酸素濃度が低いガス、または、窒素であるので、被処理物の水蒸気処理をより良好に行うことができる。詳しく説明すると、水蒸気処理（例えば黒色化処理）を行う際に雰囲気中に酸素が多く存在すると、十分に水蒸気反応（例えば黒色化）することが難しくなる。これは、酸素を多く含む雰囲気で水蒸気を被処理物に接触させた場合には、所定の色（例えば黒色）を呈する酸素欠乏型の酸化物の形成が抑制されるためと推察される。本構成では、雰囲気ガスが大気よりも酸素濃度が低いガス、または、窒素であるので、このような不都合が生じるのを防止することができる。
【発明の効果】
【００１６】
本願発明によれば、電気ヒータを用いる場合と比べてめっき鋼板等の被処理物を短時間で加熱して、黒色めっき鋼板等の生産効率を向上させることができる水蒸気処理方法および水蒸気処理装置を提供することができる。
【図面の簡単な説明】
【００１７】
【図１】本願発明に係る黒色めっき鋼板を製造する方法のフローチャートである。
【図２】本願発明に係る黒色めっき鋼板を製造する装置の模式図である。
【図３】本発明に係る黒色めっき鋼板を製造する装置の制御系を示す図である。
【発明を実施するための形態】
【００１８】
以下、本実施形態に係る水蒸気処理方法の一例として、めっき鋼板に水蒸気処理を施すことにより、黒色めっき鋼板を製造する方法を説明する。
［黒色めっき鋼板を製造する方法］
本願発明に係る黒色めっき鋼板を製造する方法は、ＡｌおよびＭｇを含有する溶融Ａｌ、Ｍｇ含有Ｚｎめっき鋼板１（図２参照。以下、「めっき鋼板１」と称する）を密閉容器１０の内部で水蒸気に接触させて黒色めっき鋼板を製造する方法である。
【００１９】
本願発明の方法は、図１のフローチャートに示されているように、密閉容器の内部に溶融Ａｌ、Ｍｇ含有Ｚｎめっき鋼板を配置した（積み込んだ）後、このめっき鋼板を加熱する第１工程（Ｓ１１０）と、密閉容器の内部の雰囲気ガスを排気して、密閉容器内部の気体圧力を７０ｋＰａ以下にする第２工程（Ｓ１２０）と、密閉容器の内部に水蒸気を導入して所定の圧力の下、めっき層を黒色化する第３工程（Ｓ１３０）と、第３工程（Ｓ１３０）の後に密閉容器の内部の圧力をいったん大気圧に戻した後に、密閉容器内部の気体圧力を再び７０ｋＰａ以下にする第４工程（Ｓ１４０）と、密閉容器内部のめっき鋼板を冷却する第５工程（Ｓ１５０）とを、この順番で行われる。なお、雰囲気ガスとは、密閉容器の内部に存在するガスを意味し、本願明細書に記載された大気、水蒸気、水素を含有する水蒸気、窒素ガスなどの総称である。第１工程（Ｓ１１０）は本発明の「被処理物加熱工程」に含まれ、第３工程（Ｓ１３０）は本発明の「水蒸気処理工程」に含まれる。また、以下の説明では、後述のガスバーナ２４、温度調整機構２０、２１、撹拌装置７０、各弁３２、４２、５２、排気ポンプ（図示せず）等は、制御部９０（図５参照）からの制御信号によってそれぞれの動作が制御されるものとする。
【００２０】
以下、各工程についてより詳しく説明する。
【００２１】
（第１工程）
第１工程（Ｓ１１０）では、ガスバーナを用いて密閉容器の内部に配置しためっき鋼板を加熱する。
【００２２】
本発明の水蒸気処理装置は、図２に示されるように、密閉容器１０内にはめっき鋼板１が配置され、さらに、当該密閉容器１０の外壁部から所定の間隔を隔てて外側容器１１が密閉容器１０を覆う二重容器１５を形成している。また、外側容器１１を覆う容器をさらに設けて、三重以上の多重容器を用いることも可能である。密閉容器１０は、めっき鋼板１を配置する配置部１２を内部に有し、雰囲気ガスの排気による内部の気体圧力の低下や水蒸気の導入、加熱、冷却などに耐えうる強度を有していればよい。図２に示される例では、密閉容器１０は、底部フレーム８と、上部カバー９とを有している。底部フレーム８は、めっき鋼板１が配置される配置部１２を備えている。また、上部カバー９は、天井面がドーム状に形成された上部カバー天井部１３と、側面が円形筒状に形成された上部カバー縦壁部１４とを有している。上部カバー９は、下部が開放される形状によって構成されている。外側容器１１は、密閉容器１０の上部カバー９を相似的に拡大したような形状を有している。密閉容器１０は、その外部から内部への気体の流入が実質的に不可能な密閉状態と、外部から内部へのめっき鋼板の搬入が可能な開放状態との、いずれをもとることが可能に構成されている。密閉容器１０は、後述する排気配管３１、水蒸気供給配管４１、ガス導入配管５１およびドレン配管３５などを接続可能な開口をその壁面または底面に有しており、これらの配管に設けられた開閉弁を閉じることで容器の内部を密閉状態にできるように構成されている。
【００２３】
めっき鋼板１は、基材鋼板と、基材鋼板の表面に形成された溶融Ａｌ、Ｍｇ含有Ｚｎめっき層とを有する。
【００２４】
基材鋼板の種類は特に限定されないが、例えば、低炭素鋼、中炭素鋼、高炭素鋼、および合金鋼などからなる鋼板を使用することができる。良好なプレス成形性が必要とされる場合は、低炭素Ｔｉ添加鋼および低炭素Ｎｂ添加鋼などの深絞り用鋼板が基材鋼板として好ましい。また、Ｐ、Ｓｉ、Ｍｎなどを添加した高強度鋼板を用いてもよい。
【００２５】
溶融Ａｌ、Ｍｇ含有Ｚｎめっき層は、水蒸気との接触により黒色化する組成を有していればよい。例えば、Ａｌが０．１質量％以上６０質量％以下、Ｍｇが０．０１質量％以上１０質量％以下、Ｚｎが残部の組成を有するめっき層は、水蒸気との接触によって好適に黒色化することができる。
【００２６】
めっき鋼板１の形状は、黒色化すべき領域のめっき層が水蒸気と接触することができるのであれば、特に限定されない。例えば、めっき鋼板１の形状は、めっき層が平坦な形状（例えば、平板状）でもよいし、屈曲した形状（例えば、コイル状）であってもよい。
【００２７】
また、第１工程（Ｓ１１０）において、めっき鋼板１は、露点が常にめっき鋼板温度未満であるガス（低水蒸気ガス）の存在下で加熱される。つまり、密閉容器１０の内部に存在する雰囲気ガスは低水蒸気ガスである。めっき鋼板１の加熱作業を容易にする観点から、低水蒸気ガスは大気であってもよいが、めっき鋼板１の黒色化が可能な限りにおいて、窒素などの不活性ガスに置換してもよい。その他、大気よりも低露点の雰囲気に置換してもよい。なお、低水蒸気ガスは、密閉容器１０に接続されたガス導入部５０から密閉容器１０内へ導入することができる。
【００２８】
第１工程（Ｓ１１０）におけるめっき鋼板１の加熱は、めっき層の表面温度が水蒸気との接触によってめっき層が黒色化される温度（以下、「黒色処理温度」ともいう。）に達するまで行われる。例えば、密閉容器１０内に設置しためっき鋼板１の表面温度を温度計測部６０で測定しながら黒色処理温度に達するまで加熱を行うようにするとよい。
【００２９】
黒色処理温度は、めっき層の組成（例えば、めっき層中のＡｌおよびＭｇの含有量）もしくは厚み、または必要とする明度などに応じて任意に設定することができる。
【００３０】
めっき鋼板１の加熱方法は、めっき層の表面を黒色処理温度にすることができるガスバーナが用いられる。図２に示される例では、複数のガスバーナ２４が、外側容器１１においてその周方向に沿って互いに間隔を隔てた位置に配置されている。各ガスバーナ２４の火炎噴射ノズルは、密閉容器１０に向かって火炎を噴射可能な姿勢で配置されている。これらのガスバーナ２４は、火炎を噴射することにより、密閉容器１０を外側容器１１側から加熱し、これにより、密閉容器１０内の雰囲気ガスを加熱し、この雰囲気ガスを介してめっき鋼板１を加熱する。したがって、ガスバーナ２４は、火炎の噴射によって高い熱量を密閉容器１０に与えることができるため、めっき鋼板１を速やかに加熱することができる。さらに、密閉容器１０の外側に配置された外側容器１１によって、加熱された密閉容器１０からの輻射熱を外部に逃がさないようにすることができ、効率よく短時間のうちにめっき鋼板１を加熱することができる。
【００３１】
また、本発明の上記実施例では、密閉容器１０にガスバー２４の火炎を直接噴射しているが、密閉容器１０の外壁面と外側容器１１との間に形成された空間内であれば、ガスバーナ２４をどのような位置に設けてもよく、火炎の噴射方向も密閉容器１０に対する方向に限られるものではない。例えば、ガスバーナ２４を、密閉容器１０の外壁面と外側容器１１との間に形成された空間内の底部フレーム８上に設置し、火炎を上方に噴射することも可能である。このような構成によれば、局所的に密閉容器１０が加熱されることが防がれるともに、密閉容器１０を比較的均一に加熱することが可能となる。
【００３２】
なお、密閉容器内の雰囲気ガスを加熱する際に、密閉容器１０内に設けた循環ファン７１などの撹拌装置７０で密閉容器１０内の雰囲気ガスを撹拌しつつ対流させると、さらに効率よく短時間でムラ無く加熱することができ、しかもめっき鋼板１を均一に加熱することが可能である。つまり、めっき鋼板１の加熱時間のより一層の短縮化を図りつつ、めっき鋼板１の均一な黒色化を確実に行うことができる。
【００３３】
（第２工程）
第２工程（Ｓ１２０）では、密閉容器１０内の雰囲気ガスを、排気配管３１を通じて排気し、密閉容器１０内の気体の圧力を７０ｋＰａ以下にする。例えば、密閉容器１０外に設置した排気ポンプ（図示せず。）で、密閉容器１０の中の雰囲気ガスを排出することで、密閉容器１０内の気体の圧力を上記範囲にすることができる。第２工程（Ｓ１２０）においては、雰囲気ガスの排気を１回のみ行ってもよいし、密閉容器１０内に残存する水蒸気以外の気体成分の量をより少なくするため、雰囲気ガスの排気と、ガス導入配管５１からの低水蒸気ガスの導入を繰り返し行ってもよい。
【００３４】
本願発明の実施例では、第２工程（Ｓ１２０）で密閉容器１０内の雰囲気ガスを排気して密閉容器１０内の気体圧力を低くすることによって、後述する第３工程（Ｓ１３０）で導入される水蒸気を、めっき鋼板１の間の隙間にまで十分に行き渡らせることができる。これにより、黒色化すべきめっき層全体をより均一に水蒸気処理することができ、黒色化のムラを発生しにくくすることができる。また、第２工程（Ｓ１２０）における排気によって、第３工程（Ｓ１３０）で水蒸気を導入した後の密閉容器１０内の酸素濃度を１３％以下にすることができる。このような観点から、第２工程（Ｓ１２０）では、密閉容器１０内の気体圧力を７０ｋＰａ以下にすることが好ましく、さらに５０ｋＰａ以下にすることがより好ましい。
【００３５】
（第３工程）
第３工程（Ｓ１３０）では、密閉容器１０内に水蒸気を導入してめっき鋼板１のめっき層を黒色化する。すなわち、第３工程（Ｓ１３０）では、めっき鋼板１に対して、水蒸気処理を行う。
【００３６】
第３工程（Ｓ１３０）では、水蒸気処理中の密閉容器１０内の雰囲気温度が１０５℃以上且つ水蒸気処理中の密閉容器１０内の相対湿度が８０％以上１００％以下であることが好ましい。雰囲気温度を１０５℃以上とし、水蒸気の相対湿度を８０％以上とすることで、黒色化をより短時間に行うことができる。なお、この明細書では、密閉容器の内部の雰囲気ガスの温度を「雰囲気温度」と称する。雰囲気温度は、密閉容器の内部に設けられたガス温度計測部（図示せず）により計測することができる。
【００３７】
また、第３工程（Ｓ１３０）における水蒸気処理中に、上記雰囲気温度を保つため、密閉容器１０の内部を加熱してもよく、加熱方法は密閉容器の内部の温度が上記範囲に制御される限りにおいて特に限定されない。例えば、ガスバーナ２４を使用してもよい。また、導入される水蒸気を加熱することで、密閉容器１０の内部を加熱してもよい。
【００３８】
第３工程（Ｓ１３０）では、めっき鋼板１の黒色化のムラを防ぐため、密閉容器１０の内部に水蒸気を導入した後または導入中の水蒸気処理中に、密閉容器１０の内部の雰囲気ガスを撹拌部７０によって撹拌してもよい。
【００３９】
また、水蒸気処理の処理時間は、めっき層の組成（たとえば、めっき層中のＡｌおよびＭｇの量）もしくは厚み、ならびに必要とする明度などに応じて任意に設定することができるが、水蒸気処理は２４時間程度行うのが好ましい。
【００４０】
（第４工程）
第４工程（Ｓ１４０）では、密閉容器１０の内部の圧力をいったん大気圧に戻した後に、密閉容器１０の内部の雰囲気ガスを排気して、密閉容器の内部の気体圧力を７０ｋＰａ以下にする。例えば、密閉容器１０の内部の圧力をいったん大気圧に戻すためには、密閉容器に設けた大気圧開放弁（図示せず。）を開くことで行うことができる。また、密閉容器１０内の気体圧力を７０ｋＰａ以下とするためには、密閉容器外に設置した排気ポンプ（図示せず。）使用し、密閉容器１０内の雰囲気ガスを、排気配管３１を通じて排出することで密閉容器１０内の圧力を低くすることができる。
【００４１】
（第５工程）
第５工程（Ｓ１５０）では、密閉容器１０の内部に露点が常にめっき鋼板温度未満であるガス（低水蒸気ガス）をガス導入管５１から導入してめっき鋼板１を冷却する。第５工程（Ｓ１５０）で導入されるガスは、加熱されていないことが好ましいが、必要に応じて、密閉容器１０内の雰囲気温度よりも低温に加熱されていてもよい。
【００４２】
例えば、第５工程（Ｓ１５０）で導入される低水蒸気ガスは、大気、窒素ガス、または不活性ガスとすることができ、作業性を考慮すると、密閉容器１０を大気開放して、大気を導入することが好ましい。
【００４３】
なお、密閉容器内の雰囲気ガスを冷却する際に、密閉容器１０内に設けた循環ファン７１などの撹拌装置７０で雰囲気ガスを撹拌すると、効率よく短時間でムラ無く、めっき鋼板１を冷却することが可能である。
【００４４】
以下、本実施形態に係る水蒸気処理装置の一例として、めっき鋼板に水蒸気処理を施すことにより、黒色めっき鋼板を製造する装置を説明する。
［黒色めっき鋼板を製造する装置］
（装置の構成）
本願発明に係る水蒸気処理装置は、その一例を示す模式断面図である図２に示されているように、めっき鋼板１を取り出し可能に配置できる配置部１２を有する密閉容器１０と、ガスバーナ２４と、密閉容器１０の内部の雰囲気ガスを排気する排気調整機構３０と、密閉容器１０の内部に水蒸気を導入する導入水蒸気調整機構４０とを有する。本発明の装置は、さらに、密閉容器１０の内部に大気を含むガスを導入するガス導入部５０や、密閉容器１０の内部の圧力を大気圧に戻すための大気圧開放弁（図示せず。）を有していてもよい。本発明の装置は、さらに、めっき鋼板１の温度を測定する温度計測部６０や密閉容器１０内の圧力を測定する圧力計測部６１、雰囲気ガスの温度を計測するガス温度計測部（図示せず）を有していてもよい。さらに、密閉容器１０の内部の雰囲気ガスを撹拌する循環ファン７１などの撹拌部７０を有していてもよい。また、本発明の装置は、図３に示されているように、ガスバーナ２４、排気調整機構３０、導入水蒸気調整機構４０、ガス導入部５０、撹拌部７０の他、各弁装置の開閉動作を制御して、黒色めっき鋼板１を製造させる制御部９０を有していてもよい。また、ドレン配管３５およびドレン弁３６を有しているとき、制御部９０はドレン弁３６の動作を制御して、装置内部から外部へ水を排出させてもよい。
【００４５】
以下に、図２を参照して、本発明の装置の例示的な態様について詳しく説明する。
【００４６】
密閉容器１０は、底部フレーム８と上部カバー９とが密閉されることにより構成されており、雰囲気ガスの排気による内部の気体の圧力の低下、水蒸気導入による内部圧力の上昇、加熱、冷却などに耐えうる強度を有している。
【００４７】
また、密閉容器１０内にはめっき鋼板１が配置され、さらに、当該密閉容器１０の外壁部から所定の間隔を隔てて外側容器１１が密閉容器１０を覆う二重容器１５を形成している。また、外側容器１１を覆う容器をさらに設けて、三重以上の多重容器を用いることも可能である。外側容器１１には、ガスバーナ２４が備えられ、ガスバーナ２４により密閉容器１０が加熱され、密閉容器１０が加熱されることにより密閉容器１０内の雰囲気ガスが加熱され、その加熱された雰囲気ガスがめっき鋼板１に接触することにより、めっき鋼板１が加熱されるように構成されている。
【００４８】
底部フレーム８には、水蒸気供給源から水蒸気を導入する水蒸気供給配管４１と、密閉容器１０内の雰囲気ガスや水蒸気などを排出するための排気配管３１、ガス導入配管５１、ドレン配管３５が接続されており、これらの配管に設けられた開閉弁を閉じることで、密閉容器１０の内部を密閉状態にできる。
【００４９】
底部フレーム８に設けられた配置部１２には、めっき鋼板１が配置される。めっき鋼板１は、スペーサー２によって積層されてもよい。また、図２に示されているように、配置部１２は、めっき鋼板１の上部から、めっき鋼板１の下部に流れてきた雰囲気ガスを、循環ファン７１の近辺に吹き出すための貫通孔１２Ａを有しており、このような構成によって、密閉容器１０の内部の気体がめっき鋼板１の金属帯間の隙間を通って循環するため、より均一に雰囲気ガスをめっき鋼板１に接触させることができる。
【００５０】
排気調整機構３０は、排気配管３１、排気弁３２および排気ポンプ（図示しない。）を有している。排気配管３１は、密閉容器１０の内部と密閉容器１０の外部とを連通するように底部フレーム８を貫通して設けられた配管である。例えば、密閉容器１０の内部の雰囲気ガス（低水蒸気ガスなど）または水蒸気処理後の密閉容器内の雰囲気ガス（水蒸気ガスや発生した水素ガスなど）は、排気配管３１を通って排気ポンプ（図示しない。）によって外部に排気される。なお、本願発明の実施例では、図２に示されているとおり、水蒸気処理中の密閉容器内の水蒸気量を調整するために、排気配管３１は、下流側で３つの配管３３２、３３４、３３６に分岐（分岐点Ａで分岐）している。３つの配管３３２、３３４、３３６は、それぞれ、２０Ａ、２５Ａ、８０Ａの管径を有しており、それぞれに排気弁３３２、３３４、３３６が設けられている。つまり、必要な密閉容器内の水蒸気量にもとづき、後述する制御部９０によって排気弁３２（排気弁３３２、３３４、３３６の総称）の開閉制御を行い、細かく正確な排気量調整が可能に構成されている。もちろん、本実施例に限定されるものではなく、排気管の管径や数は必要に応じて設定可能である。また、上述の第２工程および第４工程において、排気調整機構３０は、雰囲気ガスを排気することによって密閉容器１０内の気体の圧力を７０ｋＰａ以下にできるように構成されている。
【００５１】
ドレン配管３５は、密閉容器１０の内部と密閉容器１０の外部とを連通するように底部フレーム８を貫通して設けられた配管である。密閉容器１０の内部の液体（結露水など）は、ドレン配管３５を通って外部に排出される。
【００５２】
導入水蒸気調整機構４０は、上流側で３つの配管４３２、４３４、４３６に分岐（分岐点Ｂで分岐）する水蒸気供給配管４１を備えている。３つの配管３３２、３３４、３３６には、それぞれ、水蒸気供給弁４２２、４２４、４２６が設けられている。導入水蒸気調整機構４０は、密閉容器１０内に供給する水蒸気量を、水蒸気供給弁４２（水蒸気供給弁４２２、４２４、４２６の総称）で調整するものである。また、水蒸気の供給をしないときは、水蒸気供給弁４２は閉じられて、水蒸気供給配管４１を通じた密閉容器１０内への水蒸気の供給は遮断される。なお、本願発明の黒色めっき鋼板の製造装置では、水蒸気処理中の密閉容器１０内への水蒸気量を調整するために、水蒸気供給配管４１は、２０Ａ、２５Ａ、８０Ａの管径の異なる３つの配管４３２、４３４、４３６を備えている。つまり、必要な密閉容器内の水蒸気量にもとづき、水蒸気供給弁４２の開閉制御を行い、細かく正確な導入水蒸気量の調整が可能に構成されている。もちろん、本実施例に限定されるものではなく、水蒸気供給配管４１の管径や数は必要に応じて設定可能である。
【００５３】
ガス導入部５０は、ガス導入配管５１およびガス導入弁５２を有している。ガス導入配管５１は、密閉容器１０の内部と、密閉容器１０の外部または不図示のガス供給源とを連通するように、底部フレーム８を貫通して設けられた配管である。このガス導入部５０は、例えば、第１工程（Ｓ１１０）や第５工程（Ｓ１５０）において、密閉容器１０の内部に低水蒸気ガスを導入するために用いることができる。
【００５４】
温度計測部６０は、めっき鋼板１の表面のうちそれぞれ異なる領域に当接して設置された複数の温度センサーであり、例えば、熱電対を用いてめっき鋼板１の温度を測定する。なお、めっき鋼板１をコイル状にした場合、コイルの板間に熱電対を挿入してもよい。
【００５５】
圧力測定部６１は、密閉容器１０の内部の圧力を測定するための圧力計である。この圧力計は、第１工程（Ｓ１１０）から第５工程（Ｓ１５０）の全ての工程を通じて圧力を測定可能である。
【００５６】
ガス温度計測部（図示せず）は、密閉容器１０の内部の雰囲気ガスの温度を測定するための温度センサーであり、例えば熱電対を用いることができる。また、この温度センサーは１箇所のみ設けるのでなく、密閉容器１０の内部の複数個所に設けて、適宜切り替えて用いてもよい。
【００５７】
撹拌部７０は、底部フレーム８に配置された循環ファン７１と、循環ファン７１を回転駆動する駆動モーター７２とを有している。駆動モーター７２が循環ファン７１を回転させると、水蒸気処理中の密閉容器１０の内部の雰囲気ガスは、図２において矢印にて示すように、配置部１２の側部から密閉容器１０の内壁面との間の空隙に流入し、めっき鋼板１の外周面を通過して、めっき鋼板１の上部から金属帯間の隙間に流入する。そして、めっき鋼板１の下部から配置部１２の内部に流出して、再び配置部１２の側部から密閉容器１０の内壁面との間の空隙に流入して密閉容器１０の内部を循環する。このようにして、水蒸気処理中の密閉容器１０の内部の雰囲気ガスは撹拌される。もちろん、撹拌部７０は水蒸気処理中だけ使用されるものではなく、めっき鋼板１の加熱工程や冷却工程において使用してもよい。
【００５８】
（効果）
上記本願発明の方法によれば、密閉容器１０をガスバーナ２４で加熱することにより密閉容器１０内の雰囲気ガスを速やかに加熱することができ、さらに加熱された雰囲気ガスがめっき鋼板１に接触することで、めっき鋼板１の温度を速やかに黒色処理温度まで上昇させることができる。また、従来の電気ヒータを用いてめっき鋼板１を加熱する場合に比べてめっき鋼板１の加熱時間を大幅に短縮することができ、黒色めっき鋼板の生産効率を大きく上昇させることができる。さらに、循環ファン７１などの撹拌装置７０による密閉容器１０内の雰囲気ガスの撹拌および対流を、ガスバーナ２４の加熱制御と並行して行うことにより、これらの動作による効果が相乗的に奏されて、めっき鋼板１の均一かつ迅速な加熱をより一層確実に行うことができる。これにより、黒色めっき鋼板の美観（ムラのない黒色外観）をより一層高めつつ、その製造時間の更なる短縮化を図ることができる。
【産業上の利用可能性】
【００５９】
本願発明の方法は、めっき鋼板を黒色処理温度まで速やかに加熱することができるので、黒色めっき鋼板の生産性を向上することができ、より一層の黒色めっき鋼板の普及に貢献することが期待される。
【符号の説明】
【００６０】
１    めっき鋼板
１０  密閉容器
２４  ガスバーナ
【図１】
2018172746.tif 000003
【図２】
2018172746.tif 000004
【図３】
2018172746.tif 000005